(57)【要約】  本発明の離型処理方法は、離型性を有するフッ素系化合物と溶剤とを含む離型剤と、表面にポーラスアルミナ層（１４）を有する型（１００）とを用意する工程と、型（１００）の表面に、フッ素系化合物を溶解することができる溶剤を付与する工程と、その後に、型（１００）の表面に離型剤をスプレーコート法によって付与する工程とを包含する。本発明によると、表面にポーラスアルミナ層（１４）を有する型の表面をむら無く離型処理することができる。
2011111669.tif 000002
【特許請求の範囲】
【請求項１】
（ａ）離型性を有するフッ素系化合物と溶剤とを含む離型剤と、表面にポーラスアルミナ層を有する型とを用意する工程と、
（ｂ）前記型の前記表面に、前記フッ素系化合物を溶解することができる溶剤を付与する工程と、
（ｃ）前記工程（ｂ）の後に、前記型の前記表面に前記離型剤をスプレーコート法によって付与する工程と、
を包含する、離型処理方法。
【請求項２】
前記工程（ｂ）で用いられる前記溶剤は、前記離型剤に含まれる前記溶剤と同じ溶剤である、請求項１に記載の離型処理方法。
【請求項３】
前記離型剤に含まれる前記溶剤はフッ素系溶剤である、請求項１または２に記載の離型処理方法。
【請求項４】
前記工程（ｃ）は、前記フッ素系化合物を溶解することができる溶剤の雰囲気中で行われる、請求項１から３のいずれかに記載の離型処理方法。
【請求項５】
（ｄ）前記工程（ｃ）の後に、前記型の前記表面をリンスする工程をさらに包含する、請求項１から４のいずれかに記載の離型処理方法。
【請求項６】
（ｅ）前記工程（ｃ）と前記工程（ｄ）との間に、前記型の前記表面をベークする工程をさらに包含する、請求項１から５のいずれかに記載の離型処理方法。
【請求項７】
（ｆ）前記工程（ａ）と（ｂ）との間に、前記型の前記表面を洗浄する工程を包含する、請求項１から６のいずれかに記載の離型処理方法。
【請求項８】
前記ポーラスアルミナ層は、表面の法線方向から見たときの２次元的な大きさが５０ｎｍ以上５００ｎｍ未満の複数の凹部を有する、反転されたモスアイ構造を表面に有する、請求項１から７のいずれかに記載の離型処理方法。
【請求項９】
表面にポーラスアルミナ層を有し、
請求項１から８のいずれかに記載の離型処理方法によって離型処理されている型。
【請求項１０】
請求項９に記載の型と、被加工物とを用意する工程と、
前記型と前記被加工物の表面との間に紫外線硬化樹脂を付与した状態で、前記紫外線硬化樹脂に紫外線を照射することによって前記紫外線硬化樹脂を硬化する工程と、
を包含する、反射防止膜の製造方法。
【請求項１１】
型の表面を離型処理する装置であって、
離型性を有するフッ素系化合物と溶剤とを含む離型剤を、型の表面に付与する離型剤ノズルと、
前記フッ素系化合物を溶解することができる溶剤を、型の表面に付与する溶剤ノズルと、
前記離型剤ノズルと前記溶剤ノズルとが配置された付与室と、
前記フッ素系化合物を溶解することができる溶剤が貯留された溶剤槽とを備え、
前記溶剤槽内の溶剤が気化することにより、前記付与室内に前記溶剤の雰囲気が形成され、
前記型の前記表面に前記溶剤ノズルにより前記溶剤が付与された後に、前記付与室内において、前記離型剤ノズルは、前記型の前記表面に前記離型剤をスプレーする、離型処理装置。
【請求項１２】
型の表面の洗浄乾燥装置であって、
型の表面に洗浄液を付与する洗浄ノズルと、
前記型の前記表面に気体を吹き付ける複数の噴出し孔を有し、前記型の前記表面のうち、前記洗浄ノズルにより付与された洗浄液により洗浄された部分に気体を吹き付けることによって、前記部分を乾燥させる気体吹き付け部とを備え、
前記複数の噴出し孔は、段違いに配置されている、洗浄乾燥装置。
【発明の詳細な説明】
【技術分野】
【０００１】
本発明は、離型処理方法、型、反射防止膜の製造方法、離型処理装置および型の洗浄乾燥装置に関する。ここでいう「型」は、種々の加工方法（スタンピングやキャスティング）に用いられる型を包含し、スタンパということもある。また、印刷（ナノプリントを含む）にも用いられ得る。
【背景技術】
【０００２】
テレビや携帯電話などに用いられる表示装置やカメラレンズなどの光学素子には、通常、表面反射を低減して光の透過量を高めるために反射防止技術が施されている。例えば、空気とガラスとの界面に光が入射する場合のように屈折率が異なる媒体の界面を光が通過する場合、フレネル反射などによって光の透過量が低減し、視認性が低下するからである。【０００３】
近年、反射防止技術として、凹凸の周期が可視光の波長（λ＝３８０ｎｍ〜７８０ｎｍ）以下に制御された微細な凹凸パターンを基板表面に形成する方法が注目されている（特許文献１から４を参照）。反射防止機能を発現する凹凸パターンを構成する凸部の２次元的な大きさは１０ｎｍ以上５００ｎｍ未満である。【０００４】
この方法は、いわゆるモスアイ（Ｍｏｔｈｅｙｅ、蛾の目）構造の原理を利用したものであり、基板に入射した光に対する屈折率を凹凸の深さ方向に沿って入射媒体の屈折率から基板の屈折率まで連続的に変化させることによって反射を防止したい波長域の反射を抑えている。【０００５】
モスアイ構造は、広い波長域にわたって入射角依存性の小さい反射防止作用を発揮できるほか、多くの材料に適用でき、凹凸パターンを基板に直接形成できるなどの利点を有している。その結果、低コストで高性能の反射防止膜（または反射防止表面）を提供できる。【０００６】
モスアイ構造の製造方法として、アルミニウムを陽極酸化することによって得られる陽極酸化ポーラスアルミナ層を用いる方法が注目されている（特許文献２から４）。【０００７】
ここで、アルミニウムを陽極酸化することによって得られる陽極酸化ポーラスアルミナ層について簡単に説明する。従来から、陽極酸化を利用した多孔質構造体の製造方法は、規則正しく配列されたナノオーダーの円柱状の細孔（微細な凹部）を形成できる簡易な方法として注目されてきた。硫酸、蓚酸、または燐酸等の酸性電解液またはアルカリ性電解液中に基材を浸漬し、これを陽極として電圧を印加すると、基材の表面で酸化と溶解が同時に進行し、その表面に細孔を有する酸化膜を形成することができる。この円柱状の細孔は、酸化膜に対して垂直に配向し、一定の条件下（電圧、電解液の種類、温度等）では自己組織的な規則性を示すため、各種機能材料への応用が期待されている。【０００８】
特定の条件下で形成されたポーラスアルミナ層は、膜面に垂直な方向から見たときに、ほぼ正六角形のセルが二次元的に最も高密度で充填された配列をとっている。それぞれのセルはその中央に細孔を有しており、細孔の配列は周期性を有している。セルは局所的な皮膜の溶解および成長の結果形成されるものであり、バリア層と呼ばれる細孔底部で、皮膜の溶解と成長とが同時に進行する。このとき、セルのサイズすなわち、隣接する細孔の間隔（中心間距離）は、バリア層の厚さのほぼ２倍に相当し、陽極酸化時の電圧にほぼ比例することが知られている。また、細孔の直径は、電解液の種類、濃度、温度等に依存するものの、通常、セルのサイズ（膜面に垂直な方向からみたときのセルの最長対角線の長さ）の１／３程度であることが知られている。このようなポーラスアルミナの細孔は、特定の条件下では高い規則性を有する（周期性を有する）配列、また、条件によってはある程度規則性の乱れた配列、あるいは不規則（周期性を有しない）な配列を形成する。【０００９】
特許文献２は、陽極酸化ポーラスアルミナ膜を表面に有するスタンパを用いて、反射防止膜（反射防止表面）を形成する方法を開示している。【００１０】
また、特許文献３に、アルミニウムの陽極酸化と孔径拡大処理を繰り返すことによって、連続的に細孔径が変化するテーパー形状の凹部を形成する技術が開示されている。【００１１】
本出願人は、特許文献４に、微細な凹部が階段状の側面を有するアルミナ層を用いて反射防止膜を形成する技術を開示している。【００１２】
また、特許文献１、２および４に記載されているように、モスアイ構造（ミクロ構造）に加えて、モスアイ構造よりも大きな凹凸構造（マクロ構造）を設けることによって、反射防止膜（反射防止表面）にアンチグレア（防眩）機能を付与することができる。アンチグレア機能を発揮する凹凸を構成する凸部の２次元的な大きさは１μｍ以上１００μｍ未満である。特許文献１、２および４の開示内容の全てを参考のために本明細書に援用する。【００１３】
陽極酸化ポーラスアルミナ膜を利用することによって、モスアイ構造を表面に形成するための型（以下、「モスアイ用型」という。）を容易に製造することができる。特に、特許文献２および４に記載されているように、アルミニウムの陽極酸化膜の表面をそのまま型として利用すると、製造コストを低減する効果が大きい。モスアイ構造を形成することができるモスアイ用型の表面の構造を「反転されたモスアイ構造」ということにする。【００１４】
モスアイ用型を用いた反射防止膜の製造方法としては、光硬化性樹脂を用いる方法が知られている。まず、基板上に光硬化性樹脂を付与する。続いて、離型処理を施したモスアイ用型の凹凸表面を真空中で光硬化性樹脂に押圧することにより、モスアイ用型の表面の凹凸構造中に光硬化性樹脂が充填される。続いて、凹凸構造中の光硬化性樹脂に紫外線を照射し、光硬化性樹脂を硬化する。その後、基板からモスアイ用型を分離することによって、モスアイ用型の凹凸構造が転写された光硬化性樹脂の硬化物層が基板の表面に形成される。光硬化性樹脂を用いた反射防止膜の製造方法は、例えば特許文献４に記載されている。【００１５】
反射防止膜の製造に用いられるポーラスアルミナ層を有する型の離型処理として、例えば、特許文献５には、スプレーコート法によりフッ素系の離型剤を付与することにより離型処理を行うことが記載されている。
【先行技術文献】
【特許文献】
【００１６】
【特許文献１】特表２００１−５１７３１９号公報
【特許文献２】特表２００３−５３１９６２号公報
【特許文献３】特開２００５−１５６６９５号公報
【特許文献４】国際公開第２００６／０５９６８６号
【特許文献５】国際公開第２００８／００１８４７号
【発明の概要】
【発明が解決しようとする課題】
【００１７】
しかしながら、本発明者が、スプレーコート法によりモスアイ用型に離型剤を付与することを試みたところ、離型剤の塗布むらが発生するなど、均一に離型処理を施すことが困難であった。【００１８】
この問題は、モスアイ用型に限らず、サブミクロンオーダーの微細な凹部を有するポーラスアルミナ層を表面に有する型に共通の問題である。【００１９】
本発明の主な目的は、表面にポーラスアルミナ層を有する型の表面に、スプレーコート法により離型剤を付与することによっても、むらの無いように離型処理する方法を提供することにある。
【課題を解決するための手段】
【００２０】
本発明の離型処理方法は、（ａ）離型性を有するフッ素系化合物と溶剤とを含む離型剤と、表面にポーラスアルミナ層を有する型とを用意する工程と、（ｂ）前記型の前記表面に、前記フッ素系化合物を溶解することができる溶剤を付与する工程と、（ｃ）前記工程（ｂ）の後に、前記型の前記表面に前記離型剤をスプレーコート法によって付与する工程と、を包含する。【００２１】
ある実施形態において、前記工程（ｂ）で用いられる前記溶剤は、前記離型剤に含まれる前記溶剤と同じ溶剤である。【００２２】
ある実施形態において、前記離型剤に含まれる前記溶剤はフッ素系溶剤である。【００２３】
ある実施形態において、前記工程（ｃ）は、前記フッ素系化合物を溶解することができる溶剤の雰囲気中で行われる。【００２４】
ある実施形態において、（ｄ）前記工程（ｃ）の後に、前記型の前記表面をリンスする工程をさらに包含する。【００２５】
ある実施形態において、（ｅ）前記工程（ｃ）と前記工程（ｄ）との間に、前記型の前記表面をベークする工程をさらに包含する。【００２６】
ある実施形態において、（ｆ）前記工程（ａ）と（ｂ）との間に、前記型の前記表面を洗浄する工程を包含する。【００２７】
ある実施形態において、前記工程（ｆ）は、２流体ノズルを用いて行う。【００２８】
ある実施形態において、前記ポーラスアルミナ層は、表面の法線方向から見たときの２次元的な大きさが５０ｎｍ以上５００ｎｍ未満の複数の凹部を有する、反転されたモスアイ構造を表面に有する。【００２９】
本発明の型は、表面にポーラスアルミナ層を有し、上記のいずれかに記載の離型処理方法によって離型処理されている。【００３０】
本発明の反射防止膜の製造方法は、上記の型と、被加工物とを用意する工程と、前記型と前記被加工物の表面との間に紫外線硬化樹脂を付与した状態で、前記紫外線硬化樹脂に紫外線を照射することによって前記紫外線硬化樹脂を硬化する工程と、を包含する。【００３１】
本発明の離型処理装置は、型の表面を離型処理する装置であって、離型性を有するフッ素系化合物と溶剤とを含む離型剤を、型の表面に付与する離型剤ノズルと、前記フッ素系化合物を溶解することができる溶剤を、型の表面に付与する溶剤ノズルと、前記離型剤ノズルと前記溶剤ノズルとが配置された付与室と、前記フッ素系化合物を溶解することができる溶剤が貯留された溶剤槽とを備え、前記溶剤槽内の溶剤が気化することにより、前記付与室内に前記溶剤の雰囲気が形成され、前記型の前記表面に前記溶剤ノズルにより前記溶剤が付与された後に、前記溶剤の前記付与室内において、前記離型剤ノズルは、前記型の前記表面に前記離型剤をスプレーする。【００３２】
本発明の洗浄乾燥装置は、型の表面の洗浄乾燥装置であって、型の表面に洗浄液を付与する洗浄ノズルと、前記型の前記表面に気体を吹き付ける複数の噴出し孔を有し、前記型の前記表面のうち、前記洗浄ノズルにより付与された洗浄液により洗浄された部分に気体を吹き付けることにより、前記部分を乾燥させる気体吹き付け部とを備え、前記複数の噴出し孔は、段違いに配置されている。【００３３】
ある実施形態において、前記洗浄ノズルと前記気体吹き付け部との間に設けられ、前記気体吹き付け部の、前記複数の噴出し孔が形成されている面から、前記型の前記表面に向かう方向に突出するように形成された突出部とをさらに備え、前記突出部には、浮遊ミストを吸引する孔が設けられている。【００３４】
ある実施形態において、（ｇ）前記工程（ｆ）の後に、前記型の前記表面を乾燥する工程をさらに包含する。【００３５】
ある実施形態において、（ｈ）前記工程（ｇ）の後に、前記型の前記表面をベークする工程をさらに包含する。【００３６】
ある実施形態において、（ｉ）前記工程（ｄ）の後に、前記型の前記表面を乾燥する工程をさらに包含する。【００３７】
ある実施形態において、（ｊ）前記工程（ｉ）の後に、前記型の前記表面をベークする工程をさらに包含する。【００３８】
ある実施形態において、（ｋ）前記工程（ｊ）の後に、前記型の前記表面を外観検査する工程をさらに包含する。
【発明の効果】
【００３９】
本発明によると、表面にポーラスアルミナ層を有する型の表面に、スプレーコート方式により離型剤を付与することによっても、むらの無いように離型処理する方法が提供される。
【図面の簡単な説明】
【００４０】
【図１】（ａ）〜（ｈ）は、本発明による実施形態の離型処理方法を説明するための模式的な図である。
【図２】（ａ）〜（ｃ）は、本発明による実施形態の離型処理方法を説明するための模式的な図である。
【図３】（ａ）は、実施例１の離型処理方法により離型処理が施されたモスアイ用型を用いて作製された反射防止膜の表面の光学顕微鏡像を示す図であり、（ｂ）は、比較例１の離型処理方法により離型処理が施されたモスアイ用型を用いて作製された反射防止膜の表面の光学顕微鏡像を示す図である。
【図４】（ａ）は離型処理装置８０の模式的な図であり、（ｂ）は、ロール状のモスアイ用型１００の長軸方向の、鉛直方向からのずれを説明するための模式的な図である。
【図５】（ａ）〜（ｄ）は、モスアイ用型の表面に付着した異物の光学顕微鏡像を示す図である。
【図６】（ａ）および（ｂ）は、それぞれ、洗浄前および洗浄後におけるモスアイ用型の表面の光学顕微鏡像を示す図である。
【図７】（ａ）〜（ｃ）は、オゾンナノバブル水を用いて異物を除去する作用を説明するための模式的な図である。
【図８】離型処理装置３００の模式的な図である。
【図９】（ａ）は、前洗浄部３２０の模式的な図であり、（ｂ）は、コーティング処理部３３０の模式的な図であり、（ｃ）は、検査部３４０の模式的な図である。
【図１０】（ａ）は、洗浄乾燥装置９０の模式的な図であり、（ｂ）は、気体吹き付け部９４および突出部９６の内周面を模式的に示す図である。
【図１１】（ａ）〜（ｅ）は、モスアイ用型１００の製造方法を説明するための図である。
【図１２】モスアイ用型１００を用いて反射防止膜を作製する工程を説明するための模式的な断面図である。
【発明を実施するための形態】
【００４１】
以下、図面を参照して、本発明による実施形態の離型処理方法を説明するが、本発明は例示する実施形態に限定されない。以下では、モスアイ用型に離型処理をする場合を例に説明する。なお、「モスアイ用型」には、例えば、平板状のモスアイ用型およびロール状のモスアイ用型が含まれる。
【００４２】
以下、図１（ａ）〜（ｈ）を参照して、本発明による実施形態のモスアイ用型の離型処理方法を説明する。図１（ａ）〜（ｈ）は、本発明による実施形態の離型処理方法を説明するための模式的な図である。
【００４３】
まず、図１（ａ）に示すように、ロール状のモスアイ用型１００を用意する。ロール状のモスアイ用型１００を用いると、例えば、ロール・ツー・ロール方式により反射防止膜を効率良く量産することができるという利点がある。モスアイ用型１００は、表面に、表面の法線方向から見たときの２次元的な大きさが５０ｎｍ以上５００ｎｍ未満の複数の凹部を有するポーラスアルミナ層を有する。モスアイ用型１００は、例えば、上記特許文献３および４に記載されている方法を用いて、アルミニウムの陽極酸化とエッチングとを繰り返すことによって得られる。モスアイ用型１００の製造方法は、後に詳述する。
【００４４】
ロール状のモスアイ用型１００は、図１（ａ）に示すように、例えば、長軸方向が鉛直方向とほぼ平行となるように立てて配置されることが好ましい。ロール状のモスアイ用型１００を立てて配置すると、モスアイ用型１００の外周面に離型剤を付与したときに、離型剤が流れやすくなる。すなわち、離型剤を広がりやすくすることができる。
【００４５】
次に、モスアイ用型１００を洗浄する。モスアイ用型１００を洗浄することにより、例えば、残留異物が除去される。また、後に詳述するように、モスアイ用型１００を洗浄することにより、洗浄しない場合に比べ、離型処理の効果を高めることができる。
【００４６】
本発明者の検討によると、モスアイ用型を作製した後長時間大気中に放置した後に離型処理を施すと、十分な離型性を得られないことがあった。十分な離型性を得られなかったのは、以下のように、モスアイ用型のポーラスアルミナ層の表面に水和物が形成されたことに起因すると考えられる。以下、陽極酸化の電解液としてシュウ酸水溶液を用いた場合を例に説明する。陽極酸化直後のポーラスアルミナ層の表面には、含水アルミナ、アルミニウム−シュウ酸キレート、およびシュウ酸塩が存在する（ｈｔｔｐ:／／ｗｗｗ．ａｌｕｍｉｔｅ．ｃｏ．ｊｐ／ＣＡＴ／ｓｙｕｓａｎ．ｈｔｍ参照）。モスアイ用型を大気中に放置しておくと、これらが大気中の水分と反応して、アルミナの水和物やシュウ酸塩に起因するカルボン酸が形成される。また、陽極酸化皮膜の表面にアルミナの水和物（例えばベーマイト）が形成されると、表面の密着性が低くなる（例えば、「アルミ建材における表面処理技術の現状について」、技術情報パンフレット、株式会社日本電気化学工業所、２００９年１１月、ｐ．１４参照）。従って、上記のように、モスアイ用型の表面の水和物が形成された部分では、後述する離型剤に含まれる離型性を有するフッ素系化合物の密着性が低くなったと考えられる。その結果、水和物が形成されている部分に離型剤を付与しても、十分な離型性が得られなかったと考えられる。
【００４７】
モスアイ用型を作製した後長時間大気中に放置した場合でも、モスアイ用型の表面を洗浄して水和物を除去することにより、表面に対するフッ素系化合物の密着性を高めることができる。従って、洗浄せずに離型処理を施した場合に比べ、離型処理の効果を高めることができる。後述するように、モスアイ用型を作製した後、例えば４８時間超大気中に放置してから離型処理を施すときは、離型剤を付与する前に洗浄を行うことが好ましい。
【００４８】
洗浄工程では、例えば、図１（ｂ）に示すように、モスアイ用型１００の長軸方向（図１（ｂ）の矢印で示す方向）に移動するシャワーノズル６２ａからモスアイ用型１００の外周面に洗浄液を噴射して洗浄する。このとき、モスアイ用型１００を周方向に回転させることにより、モスアイ用型１００の外周面全体に洗浄液が付与される。洗浄液としては、例えば、純水、還元性電解イオン水、洗剤、有機溶剤（例えばアセトン）、またはリン酸を用いることができる。洗浄方法としては、シャワー洗浄以外に、例えば、流水洗浄や浸漬洗浄、静電霧化法を用いることができる。浸漬洗浄を行うときは、洗浄液に浸漬させたモスアイ用型１００に超音波を照射してもよい（超音波洗浄）。
【００４９】
また、ドライ洗浄を行ってもよい。ドライ洗浄としては、例えば、エキシマＵＶ光を照射する方法、大気圧下で発生させたプラズマやＯ2プラズマを照射する方法を用いることができる。
【００５０】
また、上記で例示した洗浄方法のうちの複数の方法を用いて洗浄してもよい。例えば、リン酸に浸漬した後、純水で流水洗浄してもよい。なお、後述するように、離型処理の効果を高めるためには、還元性電解イオン水を用いた洗浄またはリン酸を用いた洗浄が特に好ましい。
【００５１】
次に、必要に応じて、モスアイ用型１００の表面を乾燥する。図１（ｃ）に示すように、例えば、エアーナイフ６４ａを用いて、圧縮空気を吹き付けることにより、乾燥する。Ｎ2ブローにより乾燥してもよい。また、真空乾燥機を用いてモスアイ用型１００の表面を乾燥してもよい。
【００５２】
モスアイ用型１００の表面を乾燥した後、ベーク（加熱処理）を行ってもよい。ベークを行うことにより、モスアイ用型１００の表面に付着したミクロンオーダーの液滴や、ポーラスアルミナ層の表面の複数の凹部に侵入した数百ナノオーダーの液滴を除去することができる。例えば、モスアイ用型１００をクリーンオーブン内に入れて加熱する（例えば、１５０℃、３０分）。また、加熱したドライエアーを吹き付けてもよい。また、遠赤外ヒータを用いてもよい。
【００５３】
次に、溶剤の付与、および離型剤の付与を行う。離型剤としては、離型性を有するフッ素系化合物と溶剤とを含むフッ素系離型剤を用いる。フッ素系離型剤としては、例えば、フロロテクノロジー社製のフロロサーフを用いることができる。フロロサーフとしては、例えばフロロサーフＦＧ−５０１０Ｚ１３０−０．１を用いることができる。フロロサーフＦＧ−５０１０Ｚ１３０−０．１には、フッ素系化合物としてパーフルオロオクチルエチルアクリレートの単独重合物が含まれ、溶剤として希釈剤ＺＶ（ハイドロフルオロエーテル）が含まれている。例えば、フロロサーフＦＧ−５０１０Ｚ１３０−０．１のパーフルオロオクチルエチルアクリレートの単独重合物の濃度は、０．１％である。
【００５４】
溶剤の付与は、例えば、図１（ｄ）に示すように、モスアイ用型１００の長軸方向に移動するスプレーノズル５２を用いて、スプレーコート方式により行う。このとき、モスアイ用型１００を回転させることにより、モスアイ用型１００の外周面全体に溶剤が付与される。ここで付与する溶剤は、例えば、上記の希釈剤ＺＶである。希釈剤ＺＶは、例えば、フロロテクノロジー社から入手できる。なお、溶剤は、離型剤に含まれる溶剤でなくても、三井デュポンフロロケミカル社製のバートレルＸＦなどの離型剤に含まれる離型性を有するフッ素系化合物を溶解することができる溶剤であればよい。
【００５５】
離型剤は、溶剤が付与されたモスアイ用型１００の表面に、スプレーコート法により付与する。例えば、図１（ｄ）に示すように、モスアイ用型１００の長軸方向に移動するスプレーノズル５４を用いて離型剤を付与する。このとき、溶剤を付与するときと同様に、モスアイ用型１００を回転させることにより、モスアイ用型１００の外周面全体に離型剤が付与される。モスアイ用型１００の上端から下端へと処理を行うとき、スプレーノズル５２から溶剤をスプレーしながら、スプレーノズル５４から離型剤をスプレーしてもよい。このとき、スプレーノズル５２とスプレーノズル５４とは、一定の間隔を保って、長軸に平行に移動する。なお、スプレーノズル５２およびスプレーノズル５４を、それぞれ独立に移動させて、溶剤を付与した後、離型剤を付与してもよい。
【００５６】
モスアイ用型のポーラスアルミナ層の表面にスプレーコート法により離型剤を付与すると、後に詳述するように、離型剤の塗布むらが発生するなど、均一に離型処理を施すことができないことがある。スプレーコート法を用いると、スプレーノズルから噴出された離型剤の液滴がモスアイ用型の表面に到達するまでに、離型剤の液滴中の溶剤の一部が気化し、離型剤に含まれるフッ素系化合物が偏析しやすくなることが一因となっていると考えられる。本発明による実施形態の離型処理方法では、離型剤を付与する前にモスアイ用型のポーラスアルミナ層の表面に溶剤が付与されているので、表面に到達した離型剤の液滴中のフッ素系化合物は希釈され、溶剤が蒸発するまでに表面上を拡散することができる。従って、むらのないように離型処理を施すことができる。溶剤を付与する工程および離型剤を付与する工程は、後に詳述する。
【００５７】
後述するように、離型剤の付与は、溶剤の雰囲気中で行うことが好ましい。離型剤の付与を溶剤の雰囲気中で行うことにより、溶剤の蒸発が抑制され、離型性を有するフッ素系化合物をさらに広がりやすくすることができる。
【００５８】
なお、特に溶剤が有害であるときは、図１（ｄ）に示すように、局所排気装置６３をモスアイ用型１００の上方に配置し、排気しながら行うことが好ましい。
【００５９】
次に、モスアイ用型１００の表面のベークを行う。ベークにより、モスアイ用型１００のポーラスアルミナ層の表面とフッ素系化合物との反応を促進させることができる。例えば、図１（ｅ）に示すように、ヒータ６６を用いて、ベークを行う。なお、ここで行うベーク工程は、上述したベーク方法と同様の方法により行うことができる。
【００６０】
次に、リンスを行うことにより、過剰な離型剤を除去する。リンス工程は、例えば、図１（ｆ）に示すように、モスアイ用型１００の長軸方向に移動するスプレーノズル６２ｂを用いて、シャワー方式で行うことができる。このとき、モスアイ用型１００を回転させることにより、モスアイ用型１００の外周面全体にリンス液が付与される。スプレーノズル６２ｂとしては、例えば、２流体ノズルを用いる。２流体ノズルは、液体と圧縮気体とを混合して噴出することにより、液体を霧状に噴出させることができる。２流体ノズルを用いることにより、液滴を微細化できるので、モスアイ用型１００に馴染みよくリンス剤を塗布できるという利点がある。また、２流体ノズルを用いると、圧縮気体の噴出圧力を制御できるので、高圧塗布が可能である。従って、過剰な離型剤を効率よく除去できる。また、浮遊異物の付着を防止できるという利点もある。シャワー方式以外に、例えばディップ方式によりリンスしてもよい。
【００６１】
リンス液としては、例えば、上記離型剤に含まれる溶剤を用いることができる。溶剤を用いてリンスを行うことによって、余分なフッ素系化合物が除去され、フッ素系化合物の膜が薄膜化および／または均一化される。離型剤の膜が薄く均一であるほど、モスアイ用型１００の表面の凹凸構造の寸法精度に対する、離型剤の影響を小さくすることができる。なお、表面にフッ素系化合物の単分子膜が形成されることが好ましい。単分子膜の膜厚は、１〜４ｎｍ程度である。
【００６２】
離型剤の膜厚は、例えば、原子間力顕微鏡（ＡＦＭ）などの走査型プローブ顕微鏡（ＳＰＭ）を用いて求めることができる。走査透過電子顕微鏡（ＳＴＥＭ）を用いて、断面構造から膜厚を求めることもできる。また、Ｘ線電子分光法（ＥＳＣＡ）を用いることによっても、膜厚を求めることができる。
【００６３】
リンス工程を行う装置には、一度使用したリンス液を再度使用できるように、使用したリンス液を溜める槽やリンス液を循環させる配管を設けてもよい。リンス液を溜める槽またはリンス液を循環させる配管には、リンス液をろ過できるようにフィルタを設けておいてもよい。
【００６４】
次に、モスアイ用型１００の表面のリンス液を除去する。すなわち、モスアイ用型１００の表面を乾燥する。例えば、図１（ｇ）に示すように、エアーナイフ６４ｂを用いて乾燥する。上述した他の乾燥方法を用いて乾燥してもよい。
【００６５】
この後、必要に応じてモスアイ用型１００をベーク（加熱処理）してもよい。ベークを行うことにより、モスアイ用型１００の表面に付着したリンス液の残渣を除去することができる。ベーク方法は、上述したベーク方法と同じ方法を用いることができる。
【００６６】
こうして、ポーラスアルミナ層の表面に離型処理が施されたモスアイ用型が得られる。
【００６７】
なお、続いて、モスアイ用型１００の外観検査を行ってもよい。外観検査では、例えば、図１（ｈ）に示すように、照明装置６８によりモスアイ用型１００の外周面に光を照射し、カメラ７９により、付着異物の検査を行う。その後、モスアイ用型１００は、例えば反射防止膜の製造に用いられる。
【００６８】
本発明による実施形態の離型処理方法は、モスアイ用型の表面に、スプレーコート法で離型剤を付与する前に、離型性を有するフッ素系化合物を溶解することができる溶剤を付与しておくことにより、むらなく離型処理を施すことができる。なお、図１を参照して説明した離型処理方法の各工程のうち、溶剤を付与する工程および離型剤を付与する工程以外の、洗浄工程、乾燥工程等は、省略してもよい。
【００６９】
以下、図２を参照して、本発明による実施形態の離型処理方法における、溶剤付与工程および離型剤付与工程を詳細に説明する。
【００７０】
まず、図２（ａ）に示すように、表面にポーラスアルミナ層を有するモスアイ用型１００と離型剤（不図示）とを用意する。モスアイ用型１００は、例えば、ロール状の支持体１２（例えばステンレス鋼製の管）と、ロール状の支持体１２の表面上に形成されたアルミニウム膜１８と、アルミニウム膜１８の上に形成されたポーラスアルミナ層１４とを有する。なお、図２（ａ）では、簡単のため、モスアイ用型１００について、ロール状の支持体１２の一部、アルミニウム膜１８の一部、およびポーラスアルミナ層１４の一部のみを示す。図２（ｂ）および（ｃ）についても同様に、モスアイ用型１００については、一部のみを示す。ポーラスアルミナ層１４は、複数の微細な凹部（細孔）１４ｐを有する。複数の微細な凹部１４ｐの、表面の法線方向から見たときの２次元的な大きさは５０ｎｍ以上５００ｎｍ未満である。モスアイ用型１００は、後に詳述するように、ロール状の支持体１２上に形成されたアルミニウム膜１８の陽極酸化およびエッチングを繰り返すことにより作製できる。
【００７１】
離型剤として、離型性を有するフッ素系化合物と溶剤とを含むフッ素系離型剤を用いる。フッ素系離型剤としては、公知のものを広く用いることができる。例えば、フロロテクノロジー社製のフロロサーフを用いることができる。フロロサーフとしては、例えば、上記のように、フロロサーフＦＧ−５０１０Ｚ１３０−０．１を用いることができる。フロロサーフＦＧ−５０１０Ｚ１３０−０．１は、フッ素系化合物としてパーフルオロオクチルエチルアクリレートの単独重合物が含まれ、溶剤として希釈剤ＺＶ（ハイドロフルオロエーテル）が含まれている。フロロサーフには、溶剤として、上記以外に、例えば、不燃性フッ素系溶剤または石油系溶剤が含まれているものがある。不燃性フッ素系溶剤は、ハイドロフルオロエーテル以外に、例えば、パーフルオロポリエーテル、パーフルオロアルカン、ハイドロフルオロポリエーテル、ハイドロフルオロカーボン等が挙げられる。これらの不燃性フッ素系溶剤は、一種単独で、又は二種以上を混合して使用される。石油系溶剤としては、例えば、ｎ−ヘプタン、アセトン、またはｎ−ヘプタンとアセトンとを混合させた溶剤が使用される。
【００７２】
フッ素系離型剤としては、上記以外に、例えば、ダイキン社製のオプツールＤＳＸを用いることができる。また、三井デュポンフロロケミカル社製のクリアコートを用いることもできる。また、フッ素系離型剤の溶剤としては、フッ素系の溶剤を用いることが好ましい。ただし、水系の溶剤、または公知の有機溶剤を適宜選択して用いることもできる。なお、溶剤は、フッ素系化合物を溶解するものだけでなく、溶剤中にフッ素系化合物を分散させるものであってもよい。
【００７３】
フッ素系離型剤は、フッ素系離型剤以外の、例えばシリコーン系の離型剤等の離型剤に比べ、反射防止膜の製造に用いられる紫外線硬化性樹脂に対する離型性が高いという利点がある。また、フッ素系の離型剤は、紫外線に対する耐性が高いという利点がある。また、フッ素系の離型剤の層は、薄膜化しやすい。
【００７４】
本発明者の検討によると、フッ素系の離型剤以外の、例えばシリコーン系の離型剤を用いて離型処理を施したモスアイ用型は、反射防止膜の製造に用いることができなかった。本発明者は、フッ素系の離型剤以外の離型剤を用いることを検討したが、反射防止膜の製造工程において、モスアイ用型と被転写物との間に付与された紫外線硬化性樹脂の硬化物層の一部が被加工物から剥離し、モスアイ用型の表面に残ってしまうことがあった。このことは、用いた離型剤に対する紫外線硬化性樹脂の離型性が低いことや、用いた離型剤の紫外線に対する耐性が低いことに起因すると考えられる。また、モスアイ用型を用いて反射防止膜を作製する場合のように、サブミクロンオーダーの凹凸構造を転写するときは、上記のように、離型剤の層を薄膜化することが好ましいが、フッ素系の離型剤以外の離型剤を用いた場合には、離型剤の層を薄膜化するのが困難であった。
【００７５】
なお、離型性を有するフッ素系化合物の濃度は、０．１ｗｔ％以上であることが好ましい。濃度を０．０５％、０．１０％、および０．２０％の離型剤を用いてモスアイ用型に離型処理を施し、離型処理後の撥水性を調べた。濃度０．０５％の離型剤を付与したところ、モスアイ用型の表面において、フッ素系化合物が少なく十分に離型処理が施されていない部分が存在し、モスアイ用型の表面の撥水性にむらが生じた。一方、濃度０．１０％および０．２０％の離型剤を用いて離型処理を施したモスアイ用型は全面に亘って十分な撥水性を示した。
【００７６】
次に、モスアイ用型１００の表面に、溶剤を付与する。このとき、図２（ｂ）に示すように、例えば、スプレーノズル５２を用いて、スプレーコート方式により溶剤を付与する。ここで付与する溶剤は、典型的には、離型剤に含まれる溶剤であるが、これに限られず離型剤に含まれる離型性を有するフッ素系化合物を溶解することができる溶剤であればよい。
【００７７】
スプレーノズル５２としては、１流体ノズルを用いる。１流体ノズルとしては、例えば、溶剤を噴出すると同時に、霧化エアおよびパターンエアを噴出する１流体ノズルを用いる。ノズルから噴出された溶剤の液滴は、霧化エアによりミスト化される。霧化エアの圧力を制御することにより、ミスト化した液滴の大きさを制御することができる。また、パターンエアの圧力を制御することにより、ミスト化した液滴の運動エネルギーを制御することができる。また、スプレーパターンの大きさや形状を制御することができる。なお、溶剤の液滴は、型に到達するまでに揮発しない程度にミスト化することが好ましい。また、溶剤の液滴がモスアイ用型１００の表面に到達した際の衝撃が小さくなるように、液滴の運動エネルギーを制御することが好ましい。
【００７８】
続いて、モスアイ用型１００の表面に離型剤をスプレーコート方式により付与する。このとき、図２（ｃ）に示すように、例えば、スプレーノズル５４を用いる。スプレーノズル５４としては、例えば２流体ノズルを用いる。離型剤の付与に２流体ノズルを用いることにより、例えば、噴出する離型剤の液滴を微細化することができるという利点がある。
【００７９】
モスアイ用型１００のポーラスアルミナ層１４の表面には、複数の微細な凹部１４ｐが形成されている。表面に付与された離型剤の液滴は、凹部１４ｐ内に保持されるので、フッ素系化合物の濃度が凹部１４ｐごとに異なることになり易い。従って、溶剤が蒸発して表面に残るフッ素系化合物の量（フッ素系化合物層の厚さ）も凹部１４ｐごとに異なることになり易い。さらに、スプレーコート法を用いると、離型剤の液滴がモスアイ用型１００の表面に到達するまでに、離型剤の液滴中の溶剤の一部が気化し、フッ素系化合物が偏析しやすい。従って、ポーラスアルミナ層の表面にスプレーコート法で離型剤を付与すると、均一に離型処理を施すことができないことがある。
【００８０】
本発明による実施形態の離型処理方法によれば、図２（ｂ）を参照して説明したように、離型剤を付与する前にポーラスアルミナ層の表面に溶剤が付与されているので、表面に到達した離型剤の液滴中のフッ素系化合物は希釈され、溶剤が蒸発するまでに表面上を拡散することができる。従って、むらのないように離型処理を施すことができる。
【００８１】
上記の離型剤を付与する工程（図２（ｃ））は、離型剤のフッ素系化合物を溶解することができる溶剤の雰囲気中で行うことが好ましい。離型剤を溶剤の雰囲気中で付与することにより、スプレーノズルから噴出された離型剤の液滴中の溶剤や、モスアイ用型１００の表面に存在する溶剤の気化を抑制することができる。従って、離型剤に含まれるフッ素系化合物を広がりやすくすることができる。
【００８２】
次に、実施例および比較例を示す。実施例１では、図１を参照して説明した方法により離型処理を施した。比較例１では、溶剤を付与する工程を行わなかったこと以外は実施例１と同じ方法により離型処理を施した。
【００８３】
実施例１では、まず、以下のように作製したモスアイ用型を用意した。ここで用いたモスアイ用型は、例えば上記特許文献３および４に記載されている方法を用いて、アルミニウム基材の陽極酸化とエッチングとを繰り返すことにより作製した。基材として、基板（ガラス基板、１０ｃｍ×１０ｃｍ、厚さ３ｃｍ）上にスパッタ法により、厚さが１μｍのアルミニウム膜１８を成膜して作製した基材を用いた。
【００８４】
この基材を用いて、まず、陽極酸化を行うことにより、アルミニウム膜１８の表面にポーラスアルミナ層を形成した。陽極酸化工程は、シュウ酸水溶液（濃度０．０５ｍｏｌ／Ｌ、液温３℃）を用いて、８０Ｖ印加して６０秒間行った。電極としては、Ｐｔプレートを用いた。電極と基材との距離は１５０ｍｍとした。
【００８５】
次に、エッチングを行うことにより、ポーラスアルミナ層を完全に除去した。エッチング工程は、リン酸水溶液（濃度８ｍｏｌ／Ｌ、液温３０℃）を用いて９０分間行った。
【００８６】
次に、陽極酸化工程とエッチング工程とを交互に５回（陽極酸化を５回、エッチングを４回）行った。陽極酸化工程は、上記と同様に、シュウ酸水溶液（濃度０．０５ｍｏｌ／Ｌ、液温３℃）を用いて、８０Ｖ印加して６０秒間行った。エッチング工程は、リン酸水溶液（濃度８ｍｏｌ／Ｌ、液温３０℃）を用いて２０分間行った。
【００８７】
こうして得られたモスアイ用型は、深さ４００ｎｍ程度、細孔間隔１８０ｎｍ程度の複数の細孔が形成されていた。
【００８８】
次に、以下に示すように、図１を参照して説明した方法により、モスアイ用型の離型処理を行った。なお、上記のように陽極酸化工程およびエッチング工程を行った後、温度２２℃、湿度３０％のクリーンルーム内に７日間放置した後に離型処理を施した。以下の工程は、清浄度クラス１０００のクリーンルーム内で行った。
【００８９】
まず、２流体ノズルを用いてモスアイ用型の表面に純水を吹き付けることにより洗浄を行った。洗浄後、Ｎ2ブローを用いてモスアイ用型の表面を乾燥した。モスアイ用型の表面を乾燥した後、クリーンオーブンを用いてベークを行った。ベーク条件は、１５０℃、３０ｍｉｎとした。
【００９０】
次に、溶剤（希釈剤ＺＶ）を付与した後に、スプレーコート法により、離型性を有するフッ素系化合物としてパーフルオロオクチルアクリレートの単独重合物を含む離型剤フロロサーフＦＧ５０１０Ｚ１３０−０．１を付与した。溶剤の付与は、１流体ノズルを用いて行った。離型剤の付与には、２流体ノズルを用いた。
【００９１】
離型剤を付与した後に、ベーク工程、リンス工程、乾燥工程を行った後、さらにベーク工程を行った。ベーク工程は、上記と同様に、クリーンオーブンを用いて、１５０℃、３０ｍｉｎの条件で行った。リンス工程は、２流体ノズルを用いてシャワー方式で行った。リンス液として、離型剤に含まれる溶剤を用いた。
【００９２】
比較例１では、実施例１と同じ方法で作製したモスアイ用型を用いて、溶剤を付与する工程を行わずにスプレーコート法により実施例１と同じ離型剤を付与することにより離型処理を施した。すなわち、溶剤を付与する工程を行わなかったこと以外は実施例１と同じ方法により、離型処理を施した。
【００９３】
実施例１および比較例１の離型処理後のモスアイ用型の表面について、蛍光灯直下で、目視により、塗りむらの有無を調べた。比較例１の離型処理後のモスアイ用型の表面には、目視で確認できる大きさ（ミリメートルオーダー）のむらが存在した。一方、実施例１の離型処理後のモスアイ用型の表面には、塗りむらが視認されなかった。離型剤を付与する前に溶剤を付与することにより、均一に離型処理を施すことができた。
【００９４】
実施例１において均一に離型処理を施すことができたことにより、以下に説明するように、モスアイ用型を用いて作製した反射防止膜の表面に均一にモスアイ構造を形成することができた。
【００９５】
反射防止膜は、上記特許文献４に記載されているように、光硬化性樹脂を用いる方法により以下のように作製した。まず、被転写物（ＰＥＴフィルム（厚さ１００μｍ））上に注射器を用いて、光硬化性樹脂（アクリル樹脂）を付与した。続いて、上記実施例１の方法により離型処理を施したモスアイ用型の表面を真空中で光硬化性樹脂に押圧し、光硬化性樹脂をモスアイ用型の凹凸構造中に充填した。その後、凹凸構造中の光硬化性樹脂に紫外線（３６５ｎｍ、１０００ｍＷ／ｃｍ2）を２分間照射することによって、光硬化性樹脂を硬化した。その後、基板からモスアイ用型を分離することによって、反射防止膜を作製した。同様に、上記比較例１の方法により離型処理が施されたモスアイ用型を用いて反射防止膜を作製した。
【００９６】
図３（ａ）に、実施例１の方法により離型処理が施されたモスアイ用型を用いて作製した反射防止膜の表面の光学顕微鏡像を示し、図３（ｂ）に、比較例１の方法により離型処理が施されたモスアイ用型を用いて作製した反射防止膜の表面の光学顕微鏡像を示す。なお、図３（ａ）および（ｂ）に示す光学顕微鏡像は、反射防止膜の裏面に黒い樹脂板（アクリル板）を貼り付けた後に撮影したものである。
【００９７】
図３（ｂ）に示すように、比較例１の方法により離型処理が施されたモスアイ用型を用いて作製された反射防止膜の表面には、白く見える部分が存在した。表面の法線方向から見たときの、白い部分の２次元的な大きさは、２００〜３００μｍ程度であった。走査型電子顕微鏡（ＳＥＭ）で調べたところ、白く見える部分には高さが２００ｎｍ程度の複数の突起が形成されていた。一方、黒く見える部分には、高さが４００ｎｍ程度の複数の突起が形成されていた。高さが２００ｎｍ程度の複数の突起が形成された部分は、複数の突起が比較的低いことにより、十分に反射防止ができないので、反射率が高く白く見えると考えられる。反射防止膜の表面に比較的低い突起が形成された部分が存在したのは、モスアイ用型の表面において、フッ素系化合物がモスアイ用型の表面の一部の細孔に偏析してしまい、細孔が浅くなってしまったことが一因となり、転写を行うと、被転写物の表面の一部に低い突起が形成されたと考えられる。また、比較例１の離型処理方法により離型処理を施すと、フッ素系化合物が十分に広がらなかったことにより、フッ素系化合物が十分に存在しない部分が存在したと考えられる。フッ素系化合物が十分に存在せず離型性が低い部分において、光硬化性樹脂が剥離しなかったことにより、所望のモスアイ構造が形成されない部分が存在したと考えられる。
【００９８】
一方、図３（ａ）に示すように、実施例１のモスアイ用型を用いて作製された反射防止膜の表面には、比較例１のモスアイ用型を用いて作製された反射防止膜（図３（ｂ））のような白い部分が見られない。このことから、実施例１のモスアイ用型を用いて作製された反射防止膜の表面は、全体にわたって、反射率が低かったことがわかる。表面全体にわたって反射率を低くすることができたのは、実施例１の離型処理方法によりむらの無いように離型処理を施すことができたため、所望のモスアイ構造を反射防止膜の表面全体に形成することができたからであると考えられる。
【００９９】
このように、本発明による実施形態の離型処理方法によれば、スプレーコート法により離型剤を付与することによっても、むらのないように離型処理を施すことができることが確かめられた。
【０１００】
実施例１のモスアイ用型について、離型剤の塗着効率を調べた。塗着効率として、離型剤の投入量に対する、モスアイ用型の表面への離型剤の付着量の比を百分率で求めたところ、６０％以上であった。一方、比較例１の塗着効率は４０％以下であった。
【０１０１】
比較例１と同様に溶剤を付与する工程を行わずにスプレーコート法により離型剤を付与することによって離型処理を施す際に、液滴サイズを大きくし、上記の塗りむらが改善されるか調べた。溶剤を付与する工程を行わずに離型剤を付与した比較例１では、離型剤の液滴がモスアイ用型に到達する前に溶剤が揮発し、フッ素系化合物を拡散させることができなかった。従って、液滴サイズを大きくし、液滴がモスアイ用型に到達した際に溶剤が多く残るようにする方法により、離型剤の液滴を拡散させやすくすることを試みた。しかしながら、この方法によれば、離型剤の液滴が流れ、モスアイ用型の下部に偏ってしまい、塗りむらが生じた。また、塗布回数を増やして離型剤の膜を厚くする方法によって、塗りむらの改善を試みたが、効果は低かった。また、液滴サイズを大きくした場合にも、塗布回数を増やした場合にも、離型剤の塗着効率が低下してしまった。
【０１０２】
また、実施例１のモスアイ用型について、離型処理後の表面の、２次元的な大きさが１００μｍ超の異物の有無を調べた。光学顕微鏡（倍率１００倍）を用いて観察したところ、２次元的な大きさが１００μｍ超の異物は見られなかった。なお、上記のように実施例１では前洗浄において、２流体ノズルを用いたが、２流体ノズルに代えてシャワーノズルを用いて前洗浄を行ったところ、離型処理後の表面には多くの異物が存在した。すなわち、シャワーノズルによる異物の除去効果は低かった。また、比較例１のモスアイ用型についても調べたところ、離型処理後のモスアイ用型の表面には異物が存在した。
【０１０３】
次に、図４（ａ）を参照して、本発明による実施形態の離型処理装置を説明する。図４（ａ）は、離型処理装置８０の模式的な図である。ここでは、ロール状のモスアイ用型１００に離型処理をする場合を例示する。図４（ａ）に示すように、離型処理装置８０は、溶剤ノズル８２と、離型剤ノズル８４と、付与室８６と、溶剤槽８８とを有している。溶剤ノズル８２および離型剤ノズル８４は、付与室８６内に配置されている。溶剤ノズル８２は、離型剤ノズル８４より下側に、一定の間隔を空けて配置されている。溶剤ノズル８２および離型剤ノズル８４は、例えば図示しない昇降機構により、図４（ａ）に示す実線矢印の方向に、一定の間隔を保って同じ速度で移動する。溶剤ノズル８２は、例えば、スプレーノズルであり、離型性を有するフッ素系化合物を溶解することができる溶剤を噴射する。離型剤ノズル８４は、離型剤を噴射するスプレーノズルである。
【０１０４】
溶剤槽８８には、離型性を有するフッ素系化合物を溶解することができる溶剤が貯留されている。溶剤槽８８は、付与室８６の下部に配置されている。溶剤槽８８内の溶剤が気化することにより、付与室８６内に溶剤の雰囲気が形成される。
【０１０５】
モスアイ用型１００は、長軸方向が、溶剤ノズル８２および離型剤ノズル８４の移動方向にほぼ平行となるように、付与室８６内に配置される。溶剤ノズル８２および離型剤ノズル８４は、例えば鉛直方向に移動し、モスアイ用型１００は、長軸方向が鉛直方向とほぼ平行となるように立てて配置される。モスアイ用型１００には、モスアイ用型１００の長軸方向に移動する溶剤ノズル８２により、溶剤が付与される。このとき、モスアイ用型１００は、図示しない回転機構によりモスアイ用型１００の周方向に回転される。こうして、モスアイ用型１００の外周面全体に溶剤が付与される。モスアイ用型１００の外周面の、溶剤が付与された部分には、離型剤ノズル８４により、離型剤が付与される。離型剤ノズル８４は、溶剤ノズル８２と同様に、モスアイ用型１００の長軸に平行に移動する。このとき、モスアイ用型１００が回転されることにより、外周面全体に離型剤が付与される。
【０１０６】
モスアイ用型１００の上端から下端へと処理を行うとき、溶剤ノズル８２から溶剤をスプレーしながら、離型剤ノズル８４から離型剤をスプレーしてもよい。溶剤ノズル８２と離型剤ノズル８４とは、一定の間隔を保って、長軸に平行に移動する。なお、例えば、溶剤ノズル８２および離型剤ノズル８４を、それぞれ独立に移動させて、溶剤を付与した後、離型剤を付与してもよい。
【０１０７】
例えば、直径が６５ｍｍ、長さ３７０ｍｍのロール状のモスアイ用型１００に溶剤の付与および離型剤の付与を行うときは、溶剤ノズル８２と離型剤ノズル８４との間隔は、７０ｍｍである。また、溶剤は、流量０．０６Ｌ／ｓｅｃ、噴射角度３０°、噴射圧力０．２〜０．４ＭＰａで、１回あたり１８０秒間付与される。離型剤は、流量０．００８Ｌ／ｓｅｃ、噴射角度３０°、霧化エアの噴射圧力０．４ＭＰａ、パターンエアの噴射圧力０．３ＭＰａで付与される。離型剤の付与時間は、例えば、離型剤を３回付与するときは、１回あたり３７秒間、合計１１１秒間である。モスアイ用型１００に溶剤が付与された後、離型剤が付与されるまでの時間は、６０ｓｅｃである。また、溶剤ノズル８２と離型剤ノズル８４とを、一定の間隔を保って長軸方向に移動させ、モスアイ用型１００の上端から下端へと処理を行うときは、溶剤ノズル８２および離型剤ノズル８４を、一定の間隔を保ったまま１０ｃｍ／ｓで下向きに移動させる。モスアイ用型１００は６０ｒｐｍで回転させる。
【０１０８】
離型処理装置８０において、モスアイ用型１００は、付与室８６内で離型剤が付与されるので、溶剤の雰囲気中で離型剤が付与される。従って、上述したように、離型剤が広がりやすい。なお、例えば、付与室８６内に、図４（ａ）に破線矢印で示すようにアップフローを発生させることにより、付与室８６内に溶剤の雰囲気を効率的に形成することができる。
【０１０９】
離型剤を付与するスプレーノズルとしては、例えば、１流体ノズルや２流体ノズルを用いることができる。２流体ノズルを用いることにより、噴出する離型剤の液滴を微細化することができる。また、スワールノズルを用いることもできる。スワールノズルを用いると、螺旋状の気流を発生させることができるので、離型剤の液滴を旋回させながら、モスアイ用型１００の表面に付与することができる。このとき、離型剤の液滴がモスアイ用型１００に到達する際の衝撃を小さくすることができるので、モスアイ用型１００の表面で跳ねる液滴を低減することができる。なお、２流体ノズルおよびスワールノズルを用いて離型剤を付与して塗着効率を比較したところ、２流体ノズルでは４０〜６０％であったのに対し、スワールノズルでは２０〜４０％であった。従って、塗着効率の観点からは、２流体ノズルが好ましい。なお、本発明者の検討によると、スワールノズルの塗着効率は、周囲環境の調整（例えば、高気密設計とする）や、静電塗装の利用により、６０〜８０％にすることができた。離型剤の付与は、静電スプレー方式により行ってもよい。２流体ノズルおよびスワールノズルのいずれを用いる場合にも、ノズルの先端にフィルタを設けて離型剤中の異物を噴出させないようにしてもよい。なお、溶剤を付与するスプレーノズルには、離型剤の付与に用いるスプレーノズルと同様のスプレーノズルを用いることができる。
【０１１０】
図４（ａ）に示す離型処理装置８０では、ロール状のモスアイ用型１００を、長軸方向が鉛直方向と平行となるように立てて配置する場合を例示したが、ロール状のモスアイ用型１００の長軸方向が鉛直方向から傾いていてもよい。図４（ｂ）を参照して、ロール状のモスアイ用型１００の長軸方向の鉛直方向からのずれについて説明する。
【０１１１】
直径６５ｍｍ、長さ３４５ｍｍのロール状のモスアイ用型１００を用いてモスアイ用型１００の回転速度を６０ｒｐｍとし、ノズルの移動速度を１０ｍｍ／ｓｅｃとして鉛直方向からのずれを検討した。ノズル８４とモスアイ用型１００との距離（図４（ｂ）に示すＷＤ）を７０ｍｍとした。なお、ここで、ＷＤは、図４（ｂ）に示すように、モスアイ用型１００の底面の中心を通り鉛直方向に延びる軸Ｊ２とノズル８４の先端との距離である。モスアイ用型１００の中心軸Ｊ１と、モスアイ用型１００の底面の中心を通り鉛直方向に延びる軸Ｊ２との距離Ｘ（モスアイ用型１００の上面の中心と軸Ｊ２との距離）の大きさを検討したところ、Ｘ＞１０ｍｍで離型剤の付与むらが生じた。また、ＷＤの大きさも検討したところ、ＷＤ＜２０ｍｍ、およびＷＤ＞１３０ｍｍで離型剤の付与むらが生じた。従って、この場合には、Ｘ≦１０ｍｍであることが好ましく、また、２０ｍｍ≦ＷＤ≦１３０ｍｍであることが好ましい。
【０１１２】
以下に説明するように、溶剤を付与する前にモスアイ用型の洗浄工程（図１（ｂ））を行うことにより、洗浄しない場合に比べ、離型処理の効果を高めることができる。
【０１１３】
陽極酸化およびエッチングを行った後に長時間大気中に放置した後に離型処理を施すと、十分な離型性を得られないことがあった。陽極酸化後のポーラスアルミナ層の表面には、含水アルミナ、アルミニウム−シュウ酸キレート、およびシュウ酸塩が存在する。モスアイ用型を大気中に放置しておくと、これらが空気中の水分と反応してアルミナの水和物やシュウ酸塩に起因するカルボン酸が形成される。陽極酸化皮膜の表面に水和物が形成されると、表面に対する、フッ素系化合物の密着性が低くなる。従って、離型処理を施した後、十分な離型性が得られなくなると考えられる。
【０１１４】
以下に示すように、離型処理後のモスアイ用型の表面の水に対する接触角の大きさから離型性を調べた。陽極酸化およびエッチングを行った後に長時間（４８時間超）大気中に放置した後に離型処理を施すと、離型処理後の表面の接触角は、陽極酸化およびエッチングを行った後４８時間以内に離型処理を施したモスアイ用型に比べ低かった。陽極酸化およびエッチング後、１日以内に離型処理を施した後、水に対する接触角を測定したところ、１４０°以上であった。一方、陽極酸化およびエッチング後、３日間大気中に放置し、離型処理を施したところ、水に対する接触角は１３５°以下であった。すなわち、３日間大気中に放置した後に離型処理を施したモスアイ用型の表面の、離型処理後の水に対する接触角は、陽極酸化およびエッチング後、１日以内に離型処理を施したモスアイ用型の表面の、離型処理後の水に対する接触角に比べ低かった。上記のように、モスアイ用型を大気中に放置しておくと、表面に多くの水和物が形成されると考えられる。水和物が形成された表面は、フッ素系化合物の密着性が低いので、水和物が形成されると、離型処理後の表面の水に対する接触角が低くなると考えられる。離型処理後の表面の接触角が低いことは、離型性が低いことを意味する。すなわち、離型処理後の表面の接触角が低いと、十分な離型性が得られない。従って、離型処理後の接触角が低いモスアイ用型を反射防止膜の製造に用いると、所望のモスアイ構造を形成できないことがある。
【０１１５】
以下に示すように、陽極酸化およびエッチングを行った後、２日間〜２３日間大気中に放置した場合でも、溶剤および離型剤を付与する前にモスアイ用型の表面を洗浄することにより、洗浄しない場合に比べ、離型処理後のモスアイ用型の表面の水に対する接触角を高くすることができる。
【０１１６】
以下、異なる洗浄方法により洗浄したモスアイ用型の、離型処理後の表面の水に対する接触角を調べた実験結果を示す。ここでは、洗浄方法として、エキシマＵＶ光の照射、超純水を用いた流水洗浄、還元性電解イオン水を用いた浸漬洗浄、アセトンを用いた浸漬洗浄、リン酸を用いた浸漬洗浄を検討した。
【０１１７】
以下に示すように、モスアイ用型を、陽極酸化およびエッチングを行って作製した後に２日間または２３〜２４日間大気中に放置した。その後、モスアイ用型を洗浄した後、離型処理を施し、離型処理後の表面の水に対する接触角を調べた。本発明者の検討によると、ポーラスアルミナ層を１週間以上放置すると、表面に存在する含水アルミナ、アルミニウム−シュウ酸キレート、シュウ酸塩のうちのほとんどが大気中の水分と反応して水和物が形成されることがわかった。放置する日数を２３〜２４日間とし、上記の含水アルミナ等のほとんどを反応させた。
【０１１８】
まず、上記実施例１と同様の陽極酸化条件およびエッチング条件でモスアイ用型を作製した。
【０１１９】
得られたモスアイ用型を２日間大気中に放置した後、上記いずれかの洗浄方法により洗浄した。その後、上記実施例１と同様の方法により、乾燥、ベーク、溶剤付与、離型剤付与、ベーク、リンス、乾燥、およびベークをこの順に行った。なお、エキシマＵＶ光を照射することにより洗浄したモスアイ用型については、洗浄後にモスアイ用型の表面を乾燥する工程およびベーク工程は行わなかった。
【０１２０】
その後、モスアイ用型の表面の水に対する接触角を測定した。接触角は協和界面科学社製のポータブル接触角計を用いて測定した。
【０１２１】
表１に、２日間大気中に放置した後、上記いずれかの洗浄工程を行った後に離型処理を行ったモスアイ用型１２ｅ、１２ｊ、１２ｋ、１２ｒの接触角、および洗浄工程を行うことなく離型処理を行ったモスアイ用型１２ｎの接触角を示す。モスアイ用型１２ｅには、エキシマＵＶ（波長１７２ｎｍ、１００Ｗ、１５０ｓｅｃ）を照射することにより洗浄を行った。エキシマＵＶ洗浄は、ウシオ電機株式会社製のエキシマ光照射ユニットを用いて行った。モスアイ用型１２ｊには、超純水を用いて流水洗浄（６０ｓｅｃ）を行った。モスアイ用型１２ｋには、還元性電解イオン水に浸漬後に純水を用いて洗浄（３０ｓｅｃ）を行った。モスアイ用型１２ｒには、リン酸（１ｍｏｌ／Ｌ）に浸漬後に純水で洗浄（３０ｓｅｃ）を行った。
【０１２２】
【表１】
2011111669.tif 000003
【０１２３】
表１に示すように、２日間大気中に放置した後、洗浄工程を行わずに離型処理を施したモスアイ用型１２ｎの離型処理後の表面の、水に対する接触角は１３４．７°であった。一方、洗浄工程を行った後に離型処理を行うことにより、モスアイ用型１２ｅ、１２ｊ、１２ｋ、１２ｒの、離型処理後の接触角を１４０°以上とすることができた。このように、洗浄工程を行うことにより、離型処理後の接触角を、洗浄工程を行わずに離型処理を施したモスアイ用型１２ｎに比べ高くすることができた。上記のように、モスアイ用型を大気中に放置することにより、モスアイ用型の表面に水和物が形成されたと考えられるが、洗浄工程を行うことにより、水和物を除去でき、離型処理後の接触角を高くすることができたと考えられる。
【０１２４】
また、表１から、特に、還元性電解イオン水を用いた洗浄を行ったモスアイ用型１２ｋおよびリン酸を用いた洗浄を行ったモスアイ用型１２ｒは離型処理後の接触角が高かったことがわかる。従って、特に、還元性電解イオン水を用いた洗浄およびリン酸を用いた洗浄を行うことにより、離型処理後の接触角を高くする効果が得られることがわかる。
【０１２５】
表２に、２３日間大気中に放置し、エキシマＵＶ洗浄（１００Ｗ、３００ｓｅｃ）を行った後、離型処理を行った５つのモスアイ用型１３ｅ１〜１３ｅ５の接触角を示す。なお、プロセスの安定性を調べるため、モスアイ用型１３ｅ１〜１３ｅ５については、同じ条件で洗浄および離型処理を施した。
【０１２６】
【表２】
2011111669.tif 000004
【０１２７】
また、表３に、２３日間大気中に放置した後、アセトンによる超音波洗浄（１６０ｋＨｚ、３００ｓｅｃ）および離型処理を行った７つのモスアイ用型１３ａ１〜１３ａ７の接触角を示す。なお、プロセスの安定性を調べるため、モスアイ用型１３ａ１〜１３ａ７については、同じ条件で洗浄および離型処理を施した。表３には、２３日間放置した後、超純水による流水洗浄および離型処理を施したモスアイ用型１３ｊの接触角、および洗浄工程を行わずに離型処理を施したモスアイ用型１３ｎの接触角も併せて示す。
【０１２８】
【表３】
2011111669.tif 000005
【０１２９】
２３日間放置した後、洗浄工程を行わずに離型処理を施したモスアイ用型１３ｎ（表３）の、離型処理後の接触角は１３４．４°であった。表２および３からわかるように、エキシマＵＶ洗浄を行った後に離型処理を施したモスアイ用型１３ｅ１〜１３ｅ５、アセトンによる脱脂洗浄を行った後に離型処理を施したモスアイ用型１３ａ１〜１３ａ７、超純水を用いた流水洗浄を行った後に離型処理を施したモスアイ用型１３ｊのうち、モスアイ用型１３ａ６は、洗浄工程を行わずに離型処理を施したモスアイ用型１３ｎより、離型処理後の表面の水に対する接触角が低かったが、モスアイ用型１３ａ６以外は、モスアイ用型１３ｎより離型処理後の表面の水に対する接触角が高かった。また、２３日間放置した後、超純水を用いた流水洗浄を行ったモスアイ用型１３ｊの、離型処理後の接触角を最も高くすることができた。エキシマＵＶ洗浄やアセトンを用いた洗浄においては、主に有機物が除去される。超純水を用いた流水洗浄では、有機物以外の異物も効果的に除去することができたことにより、離型処理後の接触角を高くすることができたと考えられる。
【０１３０】
なお、表２からわかるように、２３日間放置したモスアイ用型に対し、エキシマＵＶ洗浄を行ったモスアイ用型１３ｅ１〜１３ｅ５は、離型処理後の水に対する接触角を、洗浄工程を行わずに離型処理を施したモスアイ用型１３ｎに比べ３°以上高くすることができた。一方、上記のようにアセトンを用いた洗浄を行った後に離型処理を施したモスアイ用型１３ａ１〜１３ａ７（表３）のうち、モスアイ用型１３ａ１、１３ａ２、１３ａ３、１３ａ４、１３ａ５、１３ａ７はモスアイ用型１３ｎより接触角を高くすることができたが、モスアイ用型１３ａ６の接触角は、洗浄を行わずに離型処理を施したモスアイ用型１３ｎより低かった。アセトンを用いた洗浄と、エキシマＵＶ洗浄とを比較すると、エキシマＵＶ洗浄を行ったモスアイ用型１３ｅ１〜１３ｅ５のうち、１３ｅ２以外は、アセトンを用いた洗浄を行ったモスアイ用型１３ａ１〜１３ａ７の離型処理後の接触角より接触角が高かった。従って、エキシマＵＶ洗浄を行うことにより、アセトンを用いた洗浄を行う場合に比べ離型処理後の接触角を高くすることができる。また、アセトンを用いた洗浄は、エキシマＵＶ洗浄に比べ、離型処理後の接触角のばらつきが大きかった。従って、アセトンを用いた洗浄とエキシマＵＶ洗浄とを比較すると、エキシマＵＶ洗浄のほうが、プロセスの安定性が高い。これらのことから、エキシマＵＶ洗浄は、アセトンを用いた洗浄に比べ有利であることがわかる。
【０１３１】
表４に、２４日間放置した後、エキシマＵＶ洗浄を１５０ｓｅｃ行ったモスアイ用型１４ｅ、超純水を用いて流水洗浄を６０ｓｅｃ行ったモスアイ用型１４ｊ、還元性電解イオン水を用いて洗浄を３０ｓｅｃ行ったモスアイ用型１４ｋ、リン酸を用いて３０ｓｅｃ洗浄を行ったモスアイ用型１４ｒの、離型処理後の水に対する接触角を示す。
【０１３２】
【表４】
2011111669.tif 000006
【０１３３】
２４日間大気中に放置した後にエキシマＵＶ洗浄を行ったモスアイ用型１４ｅの離型処理後の接触角（表４）は、２日間放置した後にエキシマＵＶ洗浄を行ったモスアイ用型１２ｅ（表１）、および２３日間放置した後にエキシマＵＶ洗浄を行ったモスアイ用型１３ｅ１〜１３ｅ５（表２）より低かった。２４日間放置した後に超純水を用いた洗浄を行ったモスアイ用型１４ｊ、還元性電解イオン水を用いた洗浄を行ったモスアイ用型１４ｋ、リン酸洗浄を行ったモスアイ用型１４ｒについても同様に、２日間放置したモスアイ用型、または２３日間放置したモスアイ用型より接触角が低かった（表１、３および４）。すなわち、２４日間放置した場合は、２日間放置した場合（表１）や２３日間放置した場合（表２および３）に比べ、洗浄することによる離型処理後の接触角を高くする効果は小さかった（表４）。なお、エキシマＵＶ洗浄（１４ｅ）、超純水を用いた洗浄（１４ｊ）、還元性電解イオン水を用いた洗浄（１４ｋ）、およびリン酸を用いた洗浄（１４ｒ）を比較すると、還元性電解イオン水を用いた洗浄を行うことにより、離型処理後の接触角を最も高くすることができた。
【０１３４】
このように、表１の結果から、離型処理後の接触角を高くする、すなわち離型処理の効果を高めるという観点からは、還元性電解イオン水を用いた洗浄およびリン酸を用いた洗浄が特に好ましいことがわかった。また、表２および表３の結果から、２３日間放置した場合、エキシマＵＶ洗浄、アセトンを用いた脱脂洗浄、および超純水による流水洗浄を比較すると、超純水による流水洗浄を行うことにより、離型処理の効果を最も高めることができることがわかった。なお、エキシマＵＶ洗浄とアセトンを用いた洗浄とを比較すると、エキシマＵＶ洗浄のほうが接触角を高くする効果が安定して得られるので有利であることがわかった。
【０１３５】
上記のことから、陽極酸化およびエッチングを行った後、例えば４８時間以内に離型処理を施さなかった場合でも、溶剤および離型剤を付与する前にモスアイ用型を洗浄することにより、離型処理後のモスアイ用型の表面の接触角を高くすることができる。すなわち、溶剤および離型剤を付与する前にモスアイ用型を洗浄することにより、離型処理の効果を高めることができる。なお、特に、放置する日数が２３日以内のときは、洗浄することにより、離型処理の効果を高めることができる。
【０１３６】
なお、還元性電解イオン水は、例えば、ｐＨ１２以上のアルカリイオン水に、１〜３価のアルコールを、６０重量％未満混合したものである。還元性電解イオン水としては、例えば、淀川ヒューテック社製の安全還元性高機能イオン洗浄水ＳＫクリーナーを用いることができる。還元性電解イオン水は、アルカリイオン水が有する剥離能力と、アルコールが有する脱脂能力とを兼ね備えるので、洗浄力が高い。アルカリイオン水は、マイナスイオンを多く含んでおり、基質（ここではモスアイ用型）の表面の汚れをプラスイオン化するとともに、汚れの表面および基質の表面をマイナスイオンで覆うことにより、汚れと基質の表面とを電気力による反発作用で引き離し、汚れを除去することができる。上記アルカリイオン水は、例えば、食塩水および他のミネラル成分の電解質水溶液を電気分解することにより製造される。
【０１３７】
次に、モスアイ用型１００に付着した異物を除去する効果を検討した結果を説明する。ここで、モスアイ用型１００の表面に付着した異物の光学顕微鏡像を図５（ａ）〜（ｄ）に示す。図５（ａ）〜（ｄ）に示す異物は、上記実施例１と同様の条件で作製したモスアイ用型の表面に見られたものである。図５（ａ）に示す異物は、例えばガラスのような無機物であると考えられる。このような異物は、モスアイ用型の１０ｃｍ×１０ｃｍの範囲に、２３個見られた。なお、異物の量としては、日本エレクトロセンサリデバイス社製のラインセンサカメラＳｕＦｉ７４により、１００μｍ2以上の大きさのものの量を測定した。また、図５（ｂ）に示す異物は、浮遊ダスト等の有機系の上乗り異物であると考えられる。このような異物は、１０ｃｍ×１０ｃｍの範囲に１８個見られた。図５（ｃ）に示す異物は、着衣の繊維や毛髪、カビ等に起因する繊維状の異物であると考えられる。このような異物のうち、長さが２００μｍ以上のものが、１０ｃｍ×１０ｃｍの範囲に５個見られた。また、図５（ｄ）に示す異物は、唾液、指の油分、浮遊ミスト等の有機系の固着物であると考えられる。このような異物は、１０ｃｍ×１０ｃｍの範囲に１９個見られた。
【０１３８】
エアと純水とを噴出するスリットを有する２流体ノズルを用いて、１０ｃｍ×１０ｃｍのモスアイ用型のシャワー洗浄を行うことにより、異物の除去効果を調べた。１０ｃｍ×１０ｃｍの基板上にアルミニウム膜を堆積した基材を用いて、上記実施例１と同様の方法によりモスアイ用型を作製した。エア圧および水圧は、いずれも０．４ＭＰａとした。２流体ノズルの搬送速度は３．６ｍ／ｍｉｎとした。日本エレクトロセンサリデバイス社製のラインセンサカメラＳｕＦｉ７４を用いて、洗浄前後の異物の個数を求めた。なお、ラインセンサの分解能は３０μｍとし、搬送速度は１１ｍ／ｍｉｎとした。結果を表５に示す。表５に示すように、無機系異物および有機系異物のそれぞれについて、４つの範囲の大きさの個数を調べた。
【０１３９】
【表５】
2011111669.tif 000007
【０１４０】
表５に示すように、２次元的な大きさが３０μｍ以上である異物の量を１１５個から５８個に減少させることができた。特に、２次元的な大きさが３０μｍ以上１００μｍ未満の無機系異物および２次元的な大きさが１００μｍ以上１５０μｍ未満の有機系異物を、半分以下に除去することができた。
【０１４１】
また、図５に例示したような異物の除去効果を調べた。無機系の異物（例えば、図５（ａ））はほぼ除去できた。一方、有機系の異物については、除去が不十分なものもあった。繊維状の異物（例えば、図５（ｃ））はほぼ除去することができた。一方、浮遊ダスト等の有機系上乗り異物、唾液や指の油分、浮遊ミスト等の有機系の固着物は、完全には除去できないものがあった。
【０１４２】
図６に、モスアイ用型の表面の、指の油分に起因する異物が存在する部分の光学顕微鏡像を示す。図６（ａ）は、洗浄前の状態を示し、図６（ｂ）は、図６（ａ）と同じ部分について、洗浄後の状態を示す。図６（ａ）および（ｂ）において、白く見える部分が付着した油分である。図６（ａ）に比べ、図６（ｂ）では、全体的に白く見える部分は薄くなっていることがわかる。図６に示すように、洗浄することにより、油分は、部分的には除去できたが、完全に除去することはできないものもあった。浮遊ダスト等の異物（例えば図５（ｂ））についても同様に、除去できたものもあったが、除去できず薄くなっただけのものもあった。
【０１４３】
有機系の異物は、例えば、オゾンナノバブル水に浸漬した状態で、ＵＶを照射することにより、除去することができる。オゾンナノバブル水は、例えば、直径が１μｍ以下のオゾンの気泡を含む水溶液であり、有機物を除去する作用がある（例えば特許第４０８０４４０号参照）。オゾンナノバブル水は、例えば昭和薬品工業株式会社から入手できる。図７を参照して、オゾンナノバブル水を用いて異物を除去する作用を説明する。モスアイ用型１００をオゾンナノバブル水に浸漬させると、図７（ａ）に示すように、オゾンナノバブル２４が異物２２とモスアイ用型１００との間に侵入する。続いて、ＵＶ（例えば３６５ｎｍ）を照射すると、オゾンナノバブル２４が破裂する（図７（ｂ））。オゾンナノバブルが破裂した際の衝撃により、異物２２がモスアイ用型１００から剥離する（図７（ｃ））。
【０１４４】
２流体ノズルを用いたシャワー洗浄以外の洗浄方法による、無機系異物および有機系異物の除去効果を調べた。洗浄方法として、純水を用いた超音波洗浄、還元性電解イオン水を用いた超音波洗浄、リン酸洗浄、超純水を用いた１流体シャワー洗浄を行った。異物を除去する効果は、上記と同様のラインセンサカメラを用いて、洗浄前後の付着量を測定することにより調べた。図５（ａ）に例示したような無機系の異物は、還元性電解イオン水を用いた超音波洗浄、リン酸洗浄、および超純水を用いた１流体シャワー洗浄により除去することができた。これら３つの方法の異物を除去する効果は同程度であった。有機系の異物については、いずれの洗浄方法によっても、除去が困難な異物があった。上記の２流体ノズルを用いたシャワー洗浄と同様に、有機系の異物のうち、繊維状の異物はほぼ除去することができた。なお、上記と同様に、オゾンナノバブル水に浸漬した状態でＵＶを照射することにより、上記の有機系の異物を効果的に除去することができる。
【０１４５】
次に、図８および図９を参照して、本発明による実施形態の離型処理装置の例を説明する。なお、ここでも、ロール状のモスアイ用型１００に離型処理を施す装置を例に説明する。
【０１４６】
図８は、本発明による実施形態の離型処理装置３００の模式的な上面図である。図８に示すように、離型処理装置３００は、受入／排出部３１０と、前洗浄部３２０と、コーティング処理部３３０と、検査部３４０とを有している。前洗浄部３２０では、モスアイ用型１００の洗浄、乾燥が行われる。コーティング処理部３３０では、モスアイ用型１００への溶剤の付与、離型剤の付与、ベーク、リンス、リンス後の乾燥およびベークが順次行われる。検査部３４０ではモスアイ用型１００の検査が行われる。モスアイ用型１００は、受入／排出部３１０に搬入された後、離型処理装置３００内で、前洗浄部３２０、コーティング処理部３３０、検査部３４０、受入／排出部３１０の順に、搬送される。離型処理装置３００は、例えば、スライダをさらに有し、モスアイ用型１００をスライダにより搬送する。モスアイ用型１００は、その後、受入／排出部３１０から排出され、例えば反射防止膜の製造に用いられる。
【０１４７】
以下、図９（ａ）〜（ｃ）を参照して、前洗浄部３２０、コーティング処理部３３０、および検査部３４０の具体的な構成例を説明する。図９（ａ）、（ｂ）および（ｃ）は、それぞれ、前洗浄部３２０、コーティング処理部３３０、および検査部３４０を模式的に示す図である。
【０１４８】
図９（ａ）に示すように、前洗浄部３２０には、洗浄液を付与するシャワーノズル６２ａ、エアーナイフ６４ａ、シャワーノズル６２ａおよびエアーナイフ６４ａを昇降させる昇降機構７２が設けられている。まず、モスアイ用型１００は、スライダ７０に設けられた吊り下げ機構７４により吊り下げられて、受入／排出部３１０から前洗浄部３２０内に搬入される。吊り下げ機構７４の下部には、回転機構７１が設けられている。モスアイ用型１００は、昇降機構７２によりモスアイ用型１００の長軸方向に移動するシャワーノズル６２ａから洗浄液を付与されることにより洗浄される。このとき、モスアイ用型１００は、回転機構７１により回転されることにより、モスアイ用型１００の外周面全体に洗浄液が付与される。続いて、モスアイ用型１００の長軸方向に移動するエアーナイフ６４ａにより、モスアイ用型１００の表面に圧縮空気が吹きつけられ、モスアイ用型１００の表面が乾燥される。このとき、モスアイ用型１００を、回転機構７１により回転させることにより、モスアイ用型１００の外周面全体に圧縮空気が吹き付けられる。
【０１４９】
例えば、直径が６５ｍｍ、長さが３７０ｍｍのロール状のモスアイ用型１００の洗浄および乾燥を行うときは、シャワーノズル６２ａとエアーナイフ６４ａとの間隔は、１００ｍｍである。また、モスアイ用型１００に洗浄液を付与した後、エアーナイフ６４ａにより圧縮空気を付与するまでの時間は、１０ｓｅｃである。また、モスアイ用型１００の上端から下端へと処理を行うとき、シャワーノズル６２ａから洗浄液を付与しながら、エアーナイフ６４ａから圧縮空気を吹き付けてもよい。シャワーノズル６２ａとエアーナイフ６４ａとは、一定の間隔を保って、モスアイ用型１００の長軸に平行に移動する。例えば、シャワーノズル６２ａおよびエアーナイフ６４ａを、一定の間隔を保ったまま１．０ｃｍ／ｓｅｃで下向きに移動させる。このとき、モスアイ用型１００は１０ｒｐｍで回転させる。
【０１５０】
図９（ｂ）に示すように、コーティング処理部３３０には、モスアイ用型１００の表面に溶剤を付与するスプレーノズル５２、離型剤を付与するスプレーノズル５４、シャワーノズル６２ｂ、エアーナイフ６４ｂ、これらを昇降させる昇降機構７２、ヒータ６６、リンス液槽７６が設けられている。リンス液槽７６には、シャワーノズル６２ｂに供給されるリンス液が貯留されている。まず、モスアイ用型１００は、スライダ７０によりコーティング処理部３３０内に搬入される。コーティング処理部３３０は、モスアイ用型１００を回転させながらスプレーノズル５２、スプレーノズル５４をモスアイ用型１００の長軸方向に移動させ、上述した溶剤付与、離型剤付与を行う。続いて、ヒータ６６により、ベークを行う。なお、上述した離型処理装置８０（図４（ａ））では、溶剤ノズル８２と離型剤ノズル８４とを平行に移動させる場合を例示したが、コーティング処理部３３０においては、スプレーノズル５２とスプレーノズル５４とは、別の昇降機構により独立に移動させる。次に、シャワーノズル６２ｂにより、モスアイ用型１００の表面にリンス液を付与することによって、リンスを行う。その後、エアーナイフ６４ｂにより例えば圧縮空気を吹き付けることによって、モスアイ用型１００を乾燥する。その後、ヒータ６６により、ベークを行う。コーティング処理部３３０では、リンス液槽７６内にフィルタを設けることにより、上記のように、リンス液をろ過し、循環させてリンス液を再使用することができる。
【０１５１】
例えば、上記と同様に、直径が６５ｍｍ程度、長さ３７０ｍｍ程度のロール状のモスアイ用型１００のコーティング処理を行う場合には、スプレーノズル５２によりモスアイ用型１００の外周面全体に溶剤を付与した後、６０秒間経過した後にスプレーノズル５４により離型剤を付与する。溶剤は、流量０．０６Ｌ／ｓｅｃ、噴射角度３０°、噴射圧力０．２〜０．４ＭＰａ、１回あたり１８０秒間付与される。離型剤は、流量０．００８Ｌ／ｓｅｃ、噴射角度３０°、霧化エアの噴射圧力０．４ＭＰａ、パターンエアの噴射圧力０．３ＭＰａで付与される。離型剤の付与時間は、例えば、離型剤を３回付与するときは、１回あたり３７秒間、合計１１１秒間である。
【０１５２】
ここでは、スプレーノズル５２とスプレーノズル５４とを独立に移動させる場合を例示したが、スプレーノズル５２およびスプレーノズル５４を、一定の間隔を保ったまま移動させてもよい。このとき、スプレーノズル５２およびスプレーノズル５４は、例えば、１０ｃｍ／ｓで移動させる。
【０１５３】
また、シャワーノズル６２ｂとエアーナイフ６４ｂとの間隔は、例えば１００ｍｍである。また、モスアイ用型１００にリンス液を付与した後、エアーナイフ６４ｂにより圧縮空気を付与するまでの時間は、１０ｓｅｃである。また、シャワーノズル６２ｂおよびエアーナイフ６４ｂを、一定の間隔を保ったまま１．０ｃｍ／ｓで下向きに移動させる。
【０１５４】
図９（ｃ）に示すように、検査部３４０は、照明装置６８と、カメラ７９と、照明装置６８およびカメラ７９を昇降させる昇降機構７８とを有している。検査部３４０では、スライダ７０により検査部３４０に搬入されたモスアイ用型１００を回転させながら、照明装置６８およびカメラ７９をモスアイ用型１００の長軸方向に移動させて、モスアイ用型１００の外周面全体を検査する。検査部３４０では、例えば、照明装置６８によりモスアイ用型１００の外周面に光を照射し、カメラ７９により付着異物の検査を行う。
【０１５５】
例えば、上記と同様に、直径が６５ｍｍ程度、長さ３７０ｍｍ程度のロール状のモスアイ用型１００の検査を行うときは、照明装置６８およびカメラ７９は、１．０ｃｍ／ｓで下向きに移動させ、モスアイ用型１００は１０ｒｐｍで回転させる。
【０１５６】
次に、図１０を参照して、離型剤を付与する前の洗浄および乾燥を行う洗浄乾燥装置を説明する。図１０（ａ）は、洗浄乾燥装置９０の模式的な図である。また、図１０（ｂ）は、洗浄乾燥装置９０の気体吹き付け部９４および突出部９６の内周面を模式的に示す図である。
【０１５７】
図１０（ａ）に示すように、洗浄乾燥装置９０は、洗浄ノズル９２と、気体吹き付け部９４とを有している。洗浄ノズル９２は、例えば、洗浄液を噴出するスプレーノズルである。気体吹き付け部９４は、複数の噴出し孔９８を有している。気体吹き付け部９４は、例えばリング状であり、内周面の直径が、ロール状のモスアイ用型１００の外周面の直径より大きい。洗浄乾燥装置９０は、図１０（ａ）に示すように、さらに突出部９６を有していることが好ましい。突出部９６は、洗浄ノズル９２と、気体吹き付け部９４との間に設けられている。突出部９６は、気体吹き付け部９４の噴出し孔９８が形成されている面から、モスアイ用型１００の外周面に向かう方向に突出するように形成されている。例えば、図１０（ａ）に示すように、気体吹き付け部９４と突出部９６とは一体に形成されており、突出部９６はリング状であり、気体吹き付け部９４の内周面より内側に突出する形状を有している。突出部９６には、図１０（ｂ）に示すように、浮遊ミストを吸引する孔９７が設けられていることが好ましい。浮遊ミストを吸引する孔９７は、例えば、図１０（ｂ）に示すように、突出部９６の内周面に設けられたスリット状の孔である。
【０１５８】
洗浄ノズル９２は、モスアイ用型１００の長軸方向に下降しながら、洗浄液を付与する。同時に、モスアイ用型１００を図示しない回転機構により回転させることにより、モスアイ用型１００の外周面全体を洗浄することができる。気体吹き付け部９４は、例えば複数の噴出し孔９８から窒素ガスを噴出し、洗浄液が付与された部分を、下降しながら乾燥する。洗浄乾燥装置９０では、気体吹き付け部９４の内周面より内側に突出する突出部９６が設けられていることにより、洗浄ノズル９２から出た洗浄液の液滴の、気体吹き付け部９４側への浮遊を防止できる。
【０１５９】
また、図１０（ｂ）に示すように、突出部９６の内周面に浮遊ミストを吸引する孔９７を設けておくことにより、例えば気体吹き付け部９４による気体の吹き付けにより発生する浮遊ミストの、モスアイ用型１００への付着を防止できる。突出部９６内には、例えば図示しない吸引ファンが設けられており、浮遊ミストを吸引する孔９７に浮遊ミストが吸引される。なお、気体吹き付け部９４および突出部９６は、リング状であり、ロール状のモスアイ用型１００の外周面を周回するように配置されているので、モスアイ用型１００の乾燥および浮遊ミストの付着の防止を効率的に行うことができる。また、洗浄乾燥装置９０では、図１０（ａ）に破線矢印で示すように、ダウンフローを発生させることにより、ミストの浮遊を効果的に抑制できる。
【０１６０】
洗浄乾燥装置９０では、モスアイ用型１００を回転させながら、気体吹き付け部９４を鉛直方向下方に移動させることにより、モスアイ用型１００の外周面に対し、鉛直方向下方に進む螺旋状に気体を吹き付ける。その結果、洗浄液の液滴を鉛直方向下方に吹き飛ばすことができる。
【０１６１】
気体吹き付け部９４の複数の噴出し孔９８は、段違いに配置されている。すなわち、図１０（ｂ）に示すように、複数の噴出し孔９８は、互いに高さの異なる第１噴出し孔９８ａおよび第２噴出し孔９８ｂを有している。第１噴出し孔９８ａは、第２噴出し孔９８ｂに比べ、鉛直方向上方に配置されている。また、第１噴出し孔９８ａおよび第２噴出し孔９８ｂは、図１０（ｂ）に示すように、気体吹き付け部９４の内周面に、交互に配置されている。例えば、気体吹き付け部９４に、複数の噴出し孔９８に代えて、ロール状のモスアイ用型を周回するように設けられたエアーナイフを設けたときは、エアーナイフから吹き付けられた気体により鉛直方向上方に吹き上げられる液滴が型に再付着しやすい。上方に吹き上げられた液滴は、エアーナイフから噴き出される気体により形成される、シート状の気体のカーテンが障壁となり、鉛直方向下方に移動することができず、型に再付着することがある。特に、気体吹き付け部の移動速度が比較的速いときは、液滴の再付着が発生しやすい。図１０（ａ）および（ｂ）に示す気体吹き付け部９４のように、高さの異なる第１噴出し孔９８ａおよび第２噴出し孔９８ｂが交互に配置されていると、洗浄液の液滴が吹き上げられたときでも、第１噴出し孔９８ａと第２噴出し孔９８ｂとの間から、液滴を落下させることができる。従って、効率的に液滴を除去することができる。
【０１６２】
例えば、直径が６５ｍｍ程度、長さ３７０ｍｍ程度のモスアイ用型１００の洗浄および乾燥を行う洗浄乾燥装置９０の、気体吹き付け部９４の内周面の直径は７９ｍｍ程度である。このとき、洗浄ノズル９２は、気体吹き付け部９４から１００ｍｍ程度離れていることが好ましく、突出部９６は、気体吹き付け部９４の内周面から、１ｍｍ程度突出していることが好ましい。洗浄ノズル９２により洗浄液が付与された後、気体吹き付け部９４により窒素ガスが吹き付けられるまでの時間は、例えば１０ｓｅｃである。また、洗浄ノズル９２、気体吹き付け部９４、突出部９６は、１．０ｃｍ／ｓで下向きに移動させる。このとき、モスアイ用型１００は１０ｒｐｍで回転させる。第１噴出し孔９８ａと第２噴出し孔９８ｂとの高さの差は、例えば５０ｍｍ程度である。また、第１噴出し孔９８ａおよび第２噴出し孔９８ｂは、気体吹き付け部９４の内周面に、例えばいずれも１４個配置される。
【０１６３】
次に、図１１を参照して、モスアイ用型の製造工程を説明する。図１１（ａ）〜（ｅ）は、モスアイ用型の製造方法を説明するための模式的な断面図である。なお、以下では、基板１６と、基板１６上に堆積されたアルミニウム膜１８とを有するアルミニウム基材１０を用いて陽極酸化およびエッチングを行うことにより平板状のモスアイ用型を作製する場合を例示する。
【０１６４】
まず、図１１（ａ）に示すように、アルミニウム基材１０を用意する。アルミニウム基材１０は、基板１６と、基板１６上に堆積されたアルミニウム膜１８とを有する。
【０１６５】
次に、図１１（ｂ）に示すように、基材１０の表面（アルミニウム膜１８の表面１８ｓ）を陽極酸化することによって複数の細孔１４ｐ（微細な凹部）を有するポーラスアルミナ層１４を形成する。ポーラスアルミナ層１４は、細孔１４ｐを有するポーラス層と、バリア層とを有している。ポーラスアルミナ層１４は、例えば、酸性の電解液中で表面１８ｓを陽極酸化することによって形成される。ポーラスアルミナ層１４を形成する工程で用いられる電解液は、例えば、蓚酸、酒石酸、燐酸、クロム酸、クエン酸、リンゴ酸からなる群から選択される酸を含む水溶液である。例えば、アルミニウム膜１８の表面１８ｓを、蓚酸水溶液（濃度０．０６ｗｔ％、液温５℃）を用いて、印加電圧８０Ｖで３０秒間陽極酸化を行うことにより、ポーラスアルミナ層１４を形成する。陽極酸化条件（例えば、電解液の種類、印加電圧）を調整することにより、細孔間隔、細孔の深さ、細孔の形状等を調節できる。なお、ポーラスアルミナ層の厚さは適宜変更され得る。アルミニウム膜１８を完全に陽極酸化してもよい。
【０１６６】
次に、図１１（ｃ）に示すように、ポーラスアルミナ層１４をアルミナのエッチャントに接触させることによって所定の量だけエッチングすることにより細孔１４ｐの孔径を拡大する。ここで、ウェットエッチングを採用することによって、細孔壁およびバリア層をほぼ等方的にエッチングすることができる。エッチング液の種類・濃度、およびエッチング時間を調整することによって、エッチング量（すなわち、細孔１４ｐの大きさおよび深さ）を制御することができる。エッチング液としては、例えば１０質量％の燐酸や、蟻酸、酢酸、クエン酸などの有機酸の水溶液やクロム燐酸混合水溶液を用いることができる。例えば、燐酸（濃度１ｍｏｌ／Ｌ、液温３０℃）を用いて２５分間エッチングを行うことにより、細孔１４ｐを拡大する。
【０１６７】
次に、図１１（ｄ）に示すように、再び、アルミニウム膜１８を部分的に陽極酸化することにより、細孔１４ｐを深さ方向に成長させるとともにポーラスアルミナ層１４を厚くする。ここで細孔１４ｐの成長は、既に形成されている細孔１４ｐの底部から始まるので、細孔１４ｐの側面は階段状になる。
【０１６８】
さらにこの後、必要に応じて、ポーラスアルミナ層１４をアルミナのエッチャントに接触させることによってさらにエッチングすることにより細孔１４ｐの孔径をさらに拡大する。エッチング液としては、ここでも上述したエッチング液を用いることが好ましく、現実的には、同じエッチング液を用いればよい。
【０１６９】
このように、上述した陽極酸化工程およびエッチング工程を繰り返すことによって、図１１（ｅ）に示すように、所望の凹凸形状を有するポーラスアルミナ層１４を有するモスアイ用型１００が得られる。この後、モスアイ用型１００は、例えば図１を参照して説明した方法により離型処理が施された後に、反射防止膜の製造に用いられる。
【０１７０】
なお、上記では、基板１６と、基板１６上に堆積されたアルミニウム膜１８とを有するアルミニウム基材１０を用いて、平板状のモスアイ用型を作製する場合を例に説明したが、ロール状のモスアイ用型は、例えばロール状の支持体（例えばステンレス鋼製の管）と、ロール状の支持体上に形成されたアルミニウム膜とを有するアルミニウム基材を用いて陽極酸化およびエッチングを行うことにより、作製することができる。また、ロール状のモスアイ用型は、基板１６として可撓性を有する高分子フィルムを用いて、高分子フィルム上にアルミニウム膜を形成し、アルミニウム膜の表面を陽極酸化することによりポーラスアルミナ層を形成した後、高分子フィルムを、ロール状の支持体の外周面に固定することによっても作製することができる。
【０１７１】
次に、図１２を参照して、本発明による実施形態の反射防止膜の製造方法を説明する。図１２は、ロール・ツー・ロール方式により反射防止膜を製造する方法を説明するための模式的な断面図である。
【０１７２】
まず、ロール状のモスアイ用型１００を用意する。例えば図１を参照して説明した方法により離型処理が施されたモスアイ用型１００を用意する。
【０１７３】
次に、図１２に示すように、紫外線硬化樹脂３２’が表面に付与された被加工物４２を、モスアイ用型１００に押し付けた状態で、紫外線硬化樹脂３２’に紫外線（ＵＶ）を照射することによって紫外線硬化樹脂３２’を硬化する。紫外線硬化樹脂３２’としては、例えばアクリル系樹脂を用いることができる。被加工物４２は、例えば、ＴＡＣ（トリアセチルセルロース）フィルムである。被加工物４２は、図示しない巻き出しローラから巻き出され、その後、表面に、例えばスリットコータ等により紫外線硬化樹脂３２’が付与される。被加工物４２は、図１２に示すように、支持ローラ４６および４８によって支持されている。支持ローラ４６および４８は、回転機構を有し、被加工物４２を搬送する。また、ロール状のモスアイ用型１００は、被加工物４２の搬送速度に対応する回転速度で、図１２に矢印で示す方向に回転される。
【０１７４】
その後、被加工物４２からモスアイ用型１００を分離することによって、モスアイ用型１００の凹凸構造（反転されたモスアイ構造）が転写された硬化物層３２が被加工物４２の表面に形成される。表面に硬化物層３２が形成された被加工物４２は、図示しない巻き取りローラにより巻き取られる。
【０１７５】
なお、反射防止性能の優れた反射防止膜を形成するためには、モスアイ用型１００の細孔１４ｐは、表面の法線方向から見たときの２次元的な大きさが１０ｎｍ以上５００ｎｍ未満であることが好ましく（上記特許文献１、２および４）、５０ｎｍ以上５００ｎｍ未満であることがさらに好ましい。
【０１７６】
以上、モスアイ用型に離型処理をする場合を例に説明したが、本発明による実施形態の離型処理方法は、モスアイ用型以外の、表面にポーラスアルミナ層を有する型の離型処理にも用いることができる。例えば、フォトニック液晶を形成する型の離型処理に用いることができる。
【産業上の利用可能性】
【０１７７】
本発明による離型処理方法は、反射防止膜、フォトニック結晶などの形成のための型の離型処理方法として用いることができる。
【符号の説明】
【０１７８】
１２  支持体
１４  ポーラスアルミナ層
１４ｐ  細孔
１８  アルミニウム膜
５２、５４  スプレーノズル
８０  離型処理装置
８２  溶剤ノズル
８４  離型剤ノズル
８６  付与室
８８  溶剤槽
９０  洗浄乾燥装置
９２  洗浄ノズル
９４  気体吹き付け部
９８  噴出し孔
１００  モスアイ用型
【図１】
2011111669.tif 000008
【図２】
2011111669.tif 000009
【図３】
2011111669.tif 000010
【図４】
2011111669.tif 000011
【図５】
2011111669.tif 000012
【図６】
2011111669.tif 000013
【図７】
2011111669.tif 000014
【図８】
2011111669.tif 000015
【図９】
2011111669.tif 000016
【図１０】
2011111669.tif 000017
【図１１】
2011111669.tif 000018
【図１２】
2011111669.tif 000019
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
（ａ）離型性を有するフッ素系化合物と溶剤とを含む離型剤と、表面にポーラスアルミナ層を有する型とを用意する工程と、
（ｂ）前記型の前記表面に、前記フッ素系化合物を溶解することができる溶剤を付与する工程と、
（ｃ）前記工程（ｂ）の後に、前記型の前記表面に前記離型剤をスプレーコート法によって付与する工程と、
を包含する、離型処理方法。
【請求項２】
前記工程（ｂ）で用いられる前記溶剤は、前記離型剤に含まれる前記溶剤と同じ溶剤である、請求項１に記載の離型処理方法。
【請求項３】
前記離型剤に含まれる前記溶剤はフッ素系溶剤である、請求項１または２に記載の離型処理方法。
【請求項４】
前記工程（ｃ）は、前記フッ素系化合物を溶解することができる溶剤の雰囲気中で行われる、請求項１から３のいずれかに記載の離型処理方法。
【請求項５】
（ｄ）前記工程（ｃ）の後に、前記型の前記表面をリンスする工程をさらに包含する、請求項１から４のいずれかに記載の離型処理方法。
【請求項６】
（ｅ）前記工程（ｃ）と前記工程（ｄ）との間に、前記型の前記表面をベークする工程をさらに包含する、請求項１から５のいずれかに記載の離型処理方法。
【請求項７】
（ｆ）前記工程（ａ）と（ｂ）との間に、前記型の前記表面を洗浄する工程を包含する、請求項１から６のいずれかに記載の離型処理方法。
【請求項８】
前記ポーラスアルミナ層は、表面の法線方向から見たときの２次元的な大きさが５０ｎｍ以上５００ｎｍ未満の複数の凹部を有する、反転されたモスアイ構造を表面に有する、請求項１から７のいずれかに記載の離型処理方法。
【請求項９】
型の表面を離型処理する装置であって、
離型性を有するフッ素系化合物と溶剤とを含む離型剤を、型の表面に付与する離型剤ノズルと、
前記フッ素系化合物を溶解することができる溶剤を、型の表面に付与する溶剤ノズルと、
前記離型剤ノズルと前記溶剤ノズルとが配置された付与室と、
前記フッ素系化合物を溶解することができる溶剤が貯留された溶剤槽とを備え、
前記溶剤槽内の溶剤が気化することにより、前記付与室内に前記溶剤の雰囲気が形成され、
前記型の前記表面に前記溶剤ノズルにより前記溶剤が付与された後に、前記付与室内において、前記離型剤ノズルは、前記型の前記表面に前記離型剤をスプレーする、離型処理装置。
【国際調査報告】
2011111669.tif 000020
2011111669.tif 000021
2011111669.tif 000022
2011111669.tif 000023
2011111669.tif 000024
2011111669.tif 000025